(57)【要約】【課題】ゴルフコースでの実践のショットと練習場マット上でのショットとの間において、ショットの再現性に優れたゴルフショットマットを提供する。【解決手段】ポリアミド繊維パイル糸による人工芝からなるゴルフショットマット（１）であって、タフトされたポリアミド繊維パイル糸が、仮撚り捲縮を有する弱捲縮糸Ａ（２）と座屈捲縮を有する強捲縮糸Ｂ（３）からなり、以下の条件（１）〜（５）の全てを満足する。  （１）ＡＳＴＭ  Ｅ３０３に準拠して求めた湿潤時における滑り抵抗値が４５ＢＰＮ以上、９０ＢＰＮ未満  （２）パイル高さが２０ｍｍ以上、３５ｍｍ未満  （３）パイル糸の目付が１０００ｇ／ｍ２以上  （４）ゴルフボールを静置したときのゴルフボールの沈み量が８ｍｍ以上２０ｍｍ未満  （５）動的荷重による厚さ減少率が１５％以下【選択図】図１
2017042178.tif 000002
【特許請求の範囲】
【請求項１】
ポリアミド繊維パイル糸による人工芝からなるゴルフショットマットであって、タフトされたポリアミド繊維パイル糸が、仮撚り捲縮を有する弱捲縮糸Ａと座屈捲縮を有する強捲縮糸Ｂからなり、以下の条件（１）〜（５）の全てを満足することを特徴とする、ゴルフショットマット。
（１）ＡＳＴＭ  Ｅ３０３に準拠して求めた湿潤時における滑り抵抗値が４５ＢＰＮ以上、９０ＢＰＮ未満
（２）パイル高さが２０ｍｍ以上、３５ｍｍ未満
（３）パイル糸の目付が１０００ｇ／ｍ２以上
（４）ゴルフボールを静置したときのゴルフボールの沈み量が８ｍｍ以上２０ｍｍ未満
（５）動的荷重による厚さ減少率が１５％以下
【請求項２】
前記強捲縮糸Ｂの伸縮復元率が５％以上、２０％未満であることを特徴とする、請求項１記載のゴルフショットマット。
【請求項３】
前記弱捲縮糸Ａの１本当たりのフィラメントの繊度が４００デシテックス以上であり、前記強捲縮糸Ｂよりも大きいことを特徴とする、請求項１または２に記載のゴルフショットマット。
【請求項４】
前記弱捲縮糸Ａの方が前記強捲縮糸Ｂよりも２ｍｍ以上突出していることを特徴とする、請求項１〜３のいずれかに記載のゴルフショットマット。
【発明の詳細な説明】
【技術分野】
【０００１】
本発明はゴルフショットマットに関する。さらに詳しくは、練習場に本発明のゴルフショットマットを敷いてショットしたときの感覚と同じ感覚でゴルフコースで実践のショットをした場合、練習場でのショットが実践のショットに再現されやすく、一方、実践のショットが練習場でのショットに再現されやすい、ショットの再現性に優れたゴルフショットマットに関する。
【背景技術】
【０００２】
通常、ゴルフ練習場に設置されているショットマットは、人工芝でパイルの毛足が４〜１０ｍｍ程度である。この場合、アイアンによるショット時にゴルフボールの手前にゴルフクラブのフェースが落ち、いわゆるダフッた状態となっても、リーディングエッジがショットマット上を滑ることにより、ゴルフボールをうまく捕まえることができてナイスショットにつながることがある。よって、練習者は、たとえダフッた状態でゴルフボールを打ち続けた場合でも気持ちよく練習場でナイスショットを連発できることがある。しかし、ゴルフ上級者の間では、ゴルフ練習場での練習の成果がゴルフコースでの実践のショットに繋がらないという問題が囁かれている。
【０００３】
この種の先行技術としては、天然芝同様の打感を再現すべく天然芝をカートリッジ内に養生し、カートリッジ毎、入れ替える芝生カートリッジゴルフマットが提案されている（特許文献１参照）。この提案であれば、天然芝通りの打感を体感できるものの、使用寿命が極端に短く、新たに育成された芝のカートリッジを設置しなければならず、工業的観点および実用性の点で適切とは言えない。
【０００４】
また、人工芝原反の下部に５〜５０ｍｍのクッション層を備え、打撃感覚に優れ、特にクラブの振り抜きが良いゴルフ練習用アイアンマットが提案されている（特許文献２）。この提案では、パイル長さは１０〜１５ｍｍの範囲であり、ショット時にパイルがボールとクラブとの間で噛むことは少なく、振り抜きが良く気持ちよい打感を得られるが、人工芝による抵抗感が少ないので、いわゆるダフリを体感することは難しく、すべてのショットがナイスショットにつながりやすい。そのため、ゴルフコースでの実践のショットにおいてミスショットをした場合に、その感覚と同じ感覚で特許文献２に記載のアイアンマットで練習場でショットをしてもナイスショットになって、実践のショットを再現できない。従って、ミスショットの原因をつかむことができないという欠点がある。
【先行技術文献】
【特許文献】
【０００５】
【特許文献１】特開２０００−１４０１８０号公報
【特許文献２】特開平９−１８７５４２号公報
【発明の概要】
【発明が解決しようとする課題】
【０００６】
本発明は従来技術の有する上記問題点に鑑みてされたものであって、その目的は、練習場でのショットと実践のショットとのあいだにおいてショットの再現性に優れたゴルフショットマットを提供することにある。
【課題を解決するための手段】
【０００７】
本発明は上記の課題を解決するために、次のように構成したものである。
すなわち本発明は、ゴルフショットマットに関し、ポリアミド繊維パイル糸による人工芝からなるゴルフショットマットであって、タフトされたポリアミド繊維パイル糸が、仮撚り捲縮を有する弱捲縮糸Ａと座屈捲縮を有する強捲縮糸Ｂからなり、以下の条件（１）〜（５）の全てを満足することを特徴とする。
（１）ＡＳＴＭ  Ｅ３０３に準拠して求めた湿潤時における滑り抵抗値が４５ＢＰＮ以上、９０ＢＰＮ未満
（２）パイル高さが２０ｍｍ以上、３５ｍｍ未満
（３）パイル糸の目付が１０００ｇ／ｍ２以上
（４）ゴルフボールを静置したときのゴルフボールの沈み量が８ｍｍ以上２２ｍｍ未満  （５）動的荷重による厚さ減少率が１５％以下
【０００８】
上記の本発明のゴルフショットマットに用いるパイル糸はポリアミド繊維であり、仮撚り捲縮を有する弱捲縮糸Ａと座屈捲縮を有する強捲縮糸Ｂからなる。パイル糸がポリアミド繊維であることにより、ゴルフクラブの打球部分（フェースを含むヘッド部分に相当する箇所）がこのゴルフショットマットと強く接触しても、パイル糸が耐摩擦性および耐摩耗性に優れているので、パイルが一旦毛倒れしても、もとの状態に回復する回復性が優れている。
【０００９】
上記の本発明のゴルフショットマットは、ＡＳＴＭ  Ｅ３０３に準拠して求めた湿潤時における滑り抵抗値が４５ＢＰＮ以上、９０ＢＰＮ未満である。滑り抵抗値が４５ＢＰＮ未満では、ゴルフクラブの打球部分がマット上を滑ってゴルフボールをうまく捕えることができて、練習者は、いわゆるダフりをすることなく、ナイスショットをしてしまう。そのため、実践のショットでは再現することができない、誤った打点の感覚を覚えてしまう。一方、滑り抵抗値が９０ＢＰＮ以上であると、マットの抵抗が天然芝に比べて大きすぎ、練習者の手首や肘を痛める原因となる。
【００１０】
本発明のゴルフショットマットのパイル高さは２０ｍｍ以上、３５ｍｍ未満である。本発明のパイル高さとは、より高い方の糸のパイル高さを言い、弱捲縮糸Ａのパイル高さがこれに当たり、弱捲縮糸Ａの中の最も高い糸の高さが本発明のパイル高さである。そもそもパイル高さが２０ｍｍ未満であると、ゴルフクラブの打球部分がパイル上を滑りやすくなり、パイルを噛みこむことなく、いわゆるダフることなくショットできてしまう。ゴルフ練習場で一般的に使用されているマットのパイル高さは２０ｍｍ未満であるから、練習者のスイングが良くなくても、気持ち良い振り抜きの打感を楽しめるので、練習中毒となる人もいる。一方、パイル高さが３５ｍｍ以上となると、ゴルフクラブの打球部分がパイルの中に大きく潜ることとなり、抵抗感が強くなるばかりか、極端にボールを打ち辛くなる。
【００１１】
本発明のゴルフショットマットのパイル糸の目付は１０００ｇ／ｍ２以上である。パイル糸の目付が１０００ｇ／ｍ２未満であるとショット時に底つき感があり、硬い地面を叩いているような感覚となりゴルフコースでの打感と大きく乖離する。
【００１２】
本発明のゴルフショットマットは、ゴルフショットマット上にゴルフボールを静置したときのゴルフボールの沈み量が８ｍｍ以上２０ｍｍ未満である。ゴルフボールの直径は、４２．６７ｍｍである。これに対し、８ｍｍ未満の沈み量では、芝（パイル糸）の抵抗を感じない打点で打つことになり、真の練習に成り得ない。一方、２０ｍｍ以上の沈み量では、少なくともゴルフボールの下半分は、完全に沈んだ状態である。ラフに入った想定ともいえるが、常にこの状態で練習するのは、ショット時の衝撃が大きいので、練習者の手首やひじに大きな負担を掛ける原因となる。
【００１３】
本発明のゴルフショットマットの動的荷重による厚さ減少率は１５％以下である。動的荷重による厚さ減少率が１５％より大きいと、パイル糸の糸切れや摩耗が激しいことを意味し、ショットマットとしては、耐久性が脆弱なものとなる。なお、動的荷重による厚さ減少率とは、ＪＩＳ Ｌ １０２１−７：２００７「繊維製床敷物試験方法」の「第７部：動的荷重による厚さ減少試験方法」に準拠して測定した数値をいう。
【発明の効果】
【００１４】
本発明のゴルフショットマットのパイル糸がポリアミド繊維であることにより、耐摩擦性および耐摩耗性に優れており、パイルが一旦毛倒れしても、もとの状態に回復する回復性が優れている。
また、本発明のゴルフショットマットは、ＡＳＴＭ  Ｅ３０３に準拠して求めた湿潤時における滑り抵抗値が４５ＢＰＮ以上、９０ＢＰＮ未満であることにより、肉体を痛めることなく、練習場でのショットを実践のショットで忠実に再現し、実践でのショットを練習場のショットで忠実に再現することができる。
また、本発明のゴルフショットマットのパイル高さは２０ｍｍ以上、３５ｍｍ未満であることにより、肉体に過度の負担を与えることなく、練習場でのショットと実践でのショットの再現性を高めることができる。
また、本発明のゴルフショットマットのパイル糸の目付は１０００ｇ／ｍ２以上であることにより、練習場での打感とゴルフコースでの打感が一致する。
さらに、本発明のゴルフショットマットは、ゴルフショットマット上にゴルフボールを静置したときのゴルフボールの沈み量が８ｍｍ以上２０ｍｍ未満であることにより、肉体を痛めることなく、実践で役にたつショットを練習することができる。
そして、本発明のゴルフショットマットの動的荷重による厚さ減少率が１５％以下であることにより、耐久性を向上することができる。
【図面の簡単な説明】
【００１５】
【図１】本発明に係るゴルフショットマットの実施の一形態を示す拡大断面図である。
【図２】本発明に係るゴルフショットマットのパイル単糸の実施の一形態を示す拡大断面図である。
【発明を実施するための形態】
【００１６】
以下、本発明についてさらに詳細に説明する。図１は本発明に係るゴルフショットマット１の実施の一形態を示す断面図であり、２は弱捲縮糸Ａ、３は強捲縮糸Ｂ、４は基布、５はバッキング材、６は樹脂シートである。
【００１７】
まず、本発明のゴルフショットマットに用いられるパイル糸について説明する。本発明のゴルフショットマットに用いられるパイル糸はポリアミド繊維である。ポリアミドとしては、例えば、ナイロン６、ナイロン６６、ナイロン６１０、ナイロン１１、ナイロン１２、ナイロン６１２、ナイロンＭＸＤ６およびこれらの各成分の組み合わせからなる共重合ポリアミドなどがあげられるが、なかでもナイロン６およびナイロン６６が好ましく使用される。具体的な共重合成分としては、ε−カプロアミド、テトラメチレンアジパミド、ヘキサメチレンセバカミド、テトラメチレンイソフタルアミド、テトラメチレンテレフタラミドおよびキシリレンフタラミドなどが挙げられる。ポリアミド繊維に添加する顔料としては、有機物、無機物の何れでも差支えなく、一般的には、カーボンブラック、ベンガラ、フタロシアニン系の顔料が好ましく用いられる。パイル糸の断面形状としては、特に限定しないが、人工芝としての外観を考慮すると偏平断面（すなわち、糸長手方向に対して垂直に切断した単糸の断面が扁平であること）が好ましく、図２に基づいて下記式で求められる偏平率が４００（％）〜１０００（％）であることが好ましい。図２において、７はパイル単糸である。
扁平率（％）＝［（Ｂ）／（Ａ）］×１００
（Ａ）：単糸短辺部の最大径
（Ｂ）：単糸長辺部の最大径
扁平率が１０００（％）を超えて極端に偏平度を大きくすると耐久性が損なわれるため好ましくない。また、よりリアルに芝の葉を表現したり、表面光沢（テカリ）を減少させるため、パイル糸の表面に凹凸形状を付与したり、パイル糸の表面を波形状にすることは好ましい。
【００１８】
本発明に用いられるパイル糸の形態としては捲縮を有しており、仮撚り捲縮を有する弱捲縮糸Ａと座屈捲縮を有する強捲縮糸Ｂからなる。弱捲縮糸Ａの仮撚り捲縮とは、撚り係数が低仮撚り数で施される微弱捲縮のことを言う。一方、座屈捲縮を有する強捲縮糸Ｂとは、乾熱あるいは湿熱のスタッフィング（押し込み）加工糸、針布あるいはネットに高温水蒸気を吹付けた高捲縮糸などをいう。
【００１９】
これら弱捲縮糸Ａおよび強捲縮糸Ｂは引き揃えられてタフトされるのであるが、その捲縮差のためにタフト後、パイル高さに差が生じる。前記弱捲縮糸Ａの方が前記強捲縮糸Ｂよりも２ｍｍ以上突出していることが好ましい。弱捲縮糸Ａが２ｍｍ以上突出することにより、強捲縮糸Ｂが沈み糸としての役割を果たし、弱捲縮糸Ａが毛倒れしても立毛回復を促進する。なお、パイル高さが高く、突出している弱捲縮糸Ａのことを浮き糸と言い、これに対して、捲縮が強く縮みながら弱捲縮糸Ａの根本を支えている強捲縮糸Ｂを沈み糸と言う。
【００２０】
前記強捲縮糸Ｂの伸縮復元率が５％以上、２０％未満であることが好ましい。強捲縮糸Ｂの伸縮復元率が５％未満であると糸の捲縮が小さく、前記弱捲縮糸Ａの立毛性が悪化したり、ゴルフクラブの打球部分がマット上を滑りやすくなるという問題がある。一方、強捲縮糸Ｂの伸縮復元率が２０％以上であると、マット上で強捲縮糸Ｂが著しく縮み、ゴルフクラブが強捲縮糸Ｂの中に“ざっくり”入らず、その上を滑ってしまいやすくなり、ダフリが再現できにくいという不都合がある。なお、伸縮復元率とは、ＪＩＳ Ｌ １０１３：２０１０「化学フィラメント糸試験方法」の「８．１２  伸縮復元率」に準じて測定した数値をいう。
【００２１】
前記弱捲縮糸Ａの１本当たりのフィラメントの繊度が４００デシテックス以上であり、前記強捲縮糸Ｂよりも大きいことが好ましい。前記弱捲縮糸Ａの１本当たりのフィラメントの繊度が４００デシテックス未満であれば、前記弱捲縮糸Ａが毛倒れしやすく、毛倒れした後も回復性に乏しい。前記弱捲縮糸Ａの１本当たりのフィラメントの繊度が前記強捲縮糸Ｂよりも小さければ、繰り返しゴルフクラブによる衝撃を受けた後、前記強捲縮糸Ｂよりも前記弱捲縮糸Ａが突出した部分で、前記弱捲縮糸Ａが毛折れしたり、糸切れしやすくなるので、耐久性の観点から好ましくない。
【００２２】
次に、本発明のゴルフショットマットについて、さらに説明する。
【００２３】
本発明のゴルフショットマットは、ポリアミド繊維パイル糸をタフトした人工芝からなる。
【００２４】
本発明のゴルフショットマットは、ＡＳＴＭ  Ｅ３０３に準拠して求めた湿潤時における滑り抵抗値が４５ＢＰＮ以上、９０ＢＰＮ未満である。滑り抵抗値を４５ＢＰＮ以上、９０ＢＰＮ未満とすることにより、ゴルフコース上での実践のショットと近似した抵抗感をゴルフクラブが受ける。このため、スイングに相応してクラブフェイスが開いたり閉じたり、あるいは、いわゆる“ざっくり”や“ダフリ”等のミスショットを再現することができる。
【００２５】
本発明のゴルフショットマットのパイル高さは２０ｍｍ以上、３５ｍｍ未満である。パイル高さが２０ｍｍ未満であるとゴルフクラブの打球部分がマット上を滑って、いわゆるダフリが再現しにくく、パイル糸からの抵抗感も感じることができない。一方、パイル高さが３５ｍｍ以上になるとゴルフクラブの打球部分がパイル中を大きく潜り、大きな抵抗力を受けるため手首を痛める原因となる。また、打つ度にマットへの衝撃ダメージも大きなものとなり、極端に耐久性の低いものとなる。
【００２６】
本発明のゴルフショットマットのパイル糸の目付は１０００ｇ／ｍ２以上である。パイル糸の目付が１０００ｇ／ｍ２未満であるとショット時に底つき感があり、硬い地面を叩いているような感覚となりコースでの打感と大きく乖離する。
【００２７】
本発明のゴルフショットマットはゴルフボールを静置したときのゴルフボールの沈み量が８ｍｍ以上２０ｍｍ未満である。８ｍｍ未満の沈み量では、芝（パイル糸）の抵抗を感じない打点で打つことになり、真の練習に成り得ない。一方、２０ｍｍ以上の沈み量では、少なくともゴルフボールの下半分は、完全に沈んだ状態である。ラフに入った想定ともいえるが、常にこの状態で練習するのは、ショット時の衝撃が大きく練習者の手首やひじに大きな負担を掛ける原因となる。
【００２８】
本発明のゴルフショットマットの動的荷重による厚さ減少率は１５％以下である。動的荷重による厚さ減少率が１５％より大きいと、パイル糸の糸切れや摩耗が激しいことを意味し、ショットマットとしては、耐久性が脆弱なものとなる。
【００２９】
本発明のゴルフショットマットに砂やゴムチップなどを充填することは、ショット時にそれらの飛散を招くので好ましくない。
【実施例】
【００３０】
以下、実施例により本発明を更に具体的に説明するが、本発明はこれらの実施例に限定されるものではない。各物性の測定方法と評価方法について、以下に説明する。
＜繊度（デシテックス）＞
ＪＩＳ Ｌ １０１３：２０１０「化学フィラメント糸試験方法」の「８．３．１  正量繊度」に記載のＢ法に準拠して測定し、測定回数を５回とし、その算術平均値を算出して繊度とした。
【００３１】
＜伸縮復元率（％）＞
ＪＩＳ Ｌ １０１３：２０１０「化学フィラメント糸試験方法」の「８．１２  伸縮復元率」に準拠して測定し、測定回数を５回とし、その算術平均値を算出して伸縮復元率とした。
【００３２】
＜動的荷重による厚さ減少率（％）＞
ＪＩＳ Ｌ １０２１−７：２００７「繊維製床敷物試験方法」の「第７部：動的荷重による厚さ減少試験方法」に準拠して測定した。
【００３３】
＜湿潤時における滑り抵抗値＞
ＡＳＴＭ  Ｅ３０３に準拠して測定した。
【００３４】
＜偏平率＞
単糸断面を切断後、光学顕微鏡を用いて，単糸長辺部の最大径（Ｂ）と、単糸短辺部の最大径（Ａ）を測定し、図２に基づいて下記の式により求める。
扁平率（％）＝［（Ｂ）／（Ａ）］×１００
【００３５】
〈パイル高さ〉
弱捲縮糸Ａと強捲縮糸Ｂのパイル高さとは、最も高さの高い糸の高さをいい、ゴルフショットマットのパイル高さは弱捲縮糸Ａのパイル高さをいう。
【００３６】
〈パイル糸の目付〉
パイル糸の目付は、ＪＩＳ  Ｌ  １０２１−４：２００７「繊維製床敷物試験方法」の「第４部：質量の測定方法」に準拠して測定した。
【００３７】
〈ゴルフボールの沈み量〉
ゴルフボールの沈み量とは、ゴルフショットマット上にゴルフボールを静置したときの当該箇所のパイル糸の最高表面からゴルフボール最下端までの距離をいう。
【００３８】
＜打感＞
ＰＧＡ（公益社団法人  日本プロゴルフ協会）所属のプロゴルファー６名（男子：３名、女子：３名）にゴルフショットマット上から５番アイアンでショットしてもらい、その時の打感として、抵抗感、ダフリ再現性について、その感触を以下の基準に従って判定した。５段階の評価を付け、その算術平均値を評価点とした。
（抵抗感）
５：天然芝と同等の抵抗感がある。
４：３と５の中間。
３：抵抗感は感じるが、天然芝より小さい。
２：１と３の中間。
１：アイアンがマット上で滑り抵抗感がない。
（ダフリ再現性）
５：ダフリポイントでのショットは必ずダフる（ダフリ再現率１００％）。
４：３と５の中間。
３：ダフッたり、ダフらなかったり（ダフリ再現率５０％）。
２：１と３の中間。
１：アイアンがマット上で滑りダフらない（ダフリ再現率０％）。
【００３９】
［実施例１］
＜パイル糸＞
以下の様にして実施例１のパイル糸を得た。
弱捲縮糸Ａ：単糸繊度が５５０デシテックスのナイロン６モノフィラメントの直毛糸１２本を収束させて総繊度を６６００デシテックスとしたものに旋回ノズルを使用して低仮撚りを施したものを弱捲縮糸Ａとした。
強捲縮糸Ｂ：単糸繊度が４６０デシテックスのナイロン６モノフィラメントの直毛糸８本を収束させて総繊度を３６８０デシテックスとしたものを用意した。これを２００℃のスチームともに２１０ｍ／ｍｉｎで３０ｍ／ｍｉｎで回転する針布ローラーに吹き付けることで座屈捲縮を施したものを強捲縮糸Ｂとした。
＜タフティング＞
得られたパイル糸である弱捲縮糸Ａおよび強捲縮糸Ｂをクリール上で引き揃え、下記条
件にてタフトし、実施例１の人工芝原反を得た。
タフト機  ：５／１６ゲージ  カット
パイル目付：１３００ｇ／ｃｍ２
ステッチ  ：５．０／インチ
パイル高さ：２５ｍｍ
基布      ：経糸が５６０デシテックスのポリプロピレンスリットヤーン、緯糸が１３５０デシテックスのポリプロピレンスリットヤーンであり、タテ密度２４本／インチ、ヨコ密度１５本／インチの平織物を基布として用いた。
＜バッキング＞
得られた人工芝原反の裏面にＳＢＲ製ラテックスを１１００ｇ／ｍ２塗布し、乾燥機を走行させ、乾熱で１３０℃×８分の熱処理を施して実施例１の人工芝を得た。
＜裁断＞
得られた人工芝を１５０ｃｍ×１５０ｃｍに裁断してスタンス付きの実施例１のゴルフショットマットを得た。
【００４０】
［実施例２］
＜パイル糸＞
実施例１と同じものを用いた。
＜タフティング＞
実施例１と同じタフト条件で、実施例１と同じ人工芝原反を得た。
＜バッキング＞
得られた人工芝原反の裏面にＳＢＲ製ラテックスを１１００ｇ／ｍ２塗布し、目付が４００ｇ／ｍ２のポリプロピレン製のフェルトと貼りあわせ、乾燥機を走行させ、乾熱で１３０℃×８分の熱処理を施して実施例２の人工芝を得た。
＜裁断＞
得られた人工芝を１５０ｃｍ×１５０ｃｍに裁断してスタンス付きの実施例２のゴルフショットマットを得た。
【００４１】
［実施例３］
＜パイル糸＞
実施例１と同じものを用いた。
＜タフティング＞
パイル高さを２０ｍｍ、ステッチを４．２／インチ、パイル糸の目付を１０８０ｇ／ｍ２とした以外は、実施例１と同じタフト条件で、実施例３の人工芝原反を得た。
＜バッキング＞
得られた人工芝原反の裏面にＳＢＲ製ラテックスを１１００ｇ／ｍ２塗布し、目付が４００ｇ／ｍ２のポリプロピレン製のフェルトと貼りあわせ、乾燥機を走行させ、乾熱で１３０℃×８分の熱処理を施して実施例３の人工芝を得た。
＜裁断＞
得られた人工芝を１５０ｃｍ×１５０ｃｍに裁断してスタンス付きの実施例３のゴルフショットマットを得た。
【００４２】
［実施例４］
＜パイル糸＞
実施例１と同じものを用いた。
＜タフティング＞
実施例１と同じタフト条件で人工芝原反を得た。
＜バッキング＞
得られた人工芝原反の裏面にＳＢＲ製ラテックスを１１００ｇ／ｍ２塗布し、乾燥機を走行させ、乾熱で１３０℃×８分の熱処理を施した。押出成形機の先端に取り付けたＴダイよりスチレン・ブタジエン樹脂からなるシートを押し出し、人工芝原反の裏面に貼り付け、実施例４の人工芝を得た。
＜裁断＞
得られた人工芝を１５０ｃｍ×１５０ｃｍに裁断してスタンス付きの実施例４のゴルフショットマットを得た。
【００４３】
［比較例１］
パイル高さを１０ｍｍ、ステッチを３．５／インチ、パイル糸の目付を６２０ｇ／ｍ２とした以外は、パイル糸の作製から裁断まで実施例１と同じ条件で比較例１のゴルフショットマットを得た。
【００４４】
［比較例２］
＜パイル糸＞
以下の様にして比較例２のパイル糸を得た。
単糸繊度が５５０デシテックスのナイロン６モノフィラメントの直毛糸１２本を収束させて総繊度を６６００デシテックスとしたものを直毛糸Ａとした。
単糸繊度が４６０デシテックスのナイロン６モノフィラメントの直毛糸８本を収束させて総繊度を３６８０デシテックスとしたものを直毛糸Ｂとした。
＜タフティング〜裁断＞
タフティングから裁断までの工程は、比較例２のパイル糸を使用し、パイル糸の目付を１２４０ｇ／ｍ２  とした以外は、実施例１と同じ条件で比較例２のゴルフショットマットを得た。
【００４５】
【表１】
2017042178.tif 000003
【００４６】
表１に示すように、本発明の実施例１ないし４のゴルフショットマットは、抵抗感とダフリ再現性において天然芝とほぼ同等の特性を備えているので、練習場でのショットと実践のショットとのあいだにおいてショットの再現性に優れている。しかし、比較例１と比較例２のゴルフショットマットは、滑り抵抗値、パイル高さ、パイル糸の目付、ゴルフボールの沈み量および動的荷重における厚さ減少率のすべてにおいて必要な条件を満足していないので、抵抗感とダフリ再現性において天然芝と同等の特性を備えていない。
【産業上の利用可能性】
【００４７】
本発明のゴルフショットマットは、ショット時の抵抗感が天然芝と近似であり、ゴルフコースでの実践のショットと、練習場でのショットとの再現性に優れているので、世界を目指すジュニア育成、さらに上を目指す上級者向けの練習用マットとして有用である。
【符号の説明】
【００４８】
１  ゴルフショットマット
２  弱捲縮糸Ａ
３  高捲縮糸Ｂ
４  基布
５  バッキング材
６  樹脂シート
７  パイル単糸
（Ａ）  単糸短辺部の最大径
（Ｂ）  単糸長辺部の最大径
【図１】
2017042178.tif 000004
【図２】
2017042178.tif 000005